(57)【要約】【課題】昇華転写シートと重ね合わせて使用される昇華転写受像シートに関し、転写された画像の画質、耐光性が良好であり、かつ画像形成（印画）時に異音や貼り付きのない昇華転写受像シートを提供する。【解決手段】本発明の昇華転写受像シートは、基材上に受容層を有する昇華転写受像シートであって、該受容層のバインダ樹脂は、ガラス転移温度が３０℃以上７５℃以下であるポリエステル樹脂とガラス転移温度が１００℃以上１５０℃以下であるセルロースアセテートブチレートとの混合樹脂からなり、前記ポリエステル樹脂１００重量部に対して前記セルロースアセテートブチレートが１０〜１００重量部の割合で混合されていることを特徴とする。【選択図】なし【特許請求の範囲】
【請求項１】
基材上に受容層を有する昇華転写受像シートであって、該受容層のバインダ樹脂は、ガラス転移温度が３０℃以上７５℃以下であるポリエステル樹脂とガラス転移温度が１００℃以上１５０℃以下であるセルロースアセテートブチレートとの混合樹脂からなり、前記ポリエステル樹脂１００重量部に対して前記セルロースアセテートブチレートが１０〜１００重量部の割合で混合されていることを特徴とする昇華転写受像シート。
【請求項２】
基材上に染料とバインダ樹脂とからなる昇華転写インク層を有する昇華転写シートであって、前記バインダ樹脂は、ガラス転移温度が６０℃以上１００℃以下であるポリビニルブチラール樹脂を含むポリビニルアセタール樹脂とガラス転移温度が１００℃以上１５０℃以下のセルロースアセテートブチレートとの混合樹脂からなり、前記ポリビニルブチラール樹脂を含むポリビニルアセタール樹脂１００重量部に対して前記セルロースアセテートブチレートが１０〜１００重量部の割合で混合されていることを特徴とする昇華転写シート。
【請求項３】
基材上に染料とバインダ樹脂とからなる昇華転写インク層を有する昇華転写シートと基材上に受容層を有する昇華転写受像シートからなり、該昇華転写シートの該インク層を加熱して該インク層の染料を気化又は昇華させ、該昇華転写シートと対峙させた該昇華転写受像シートの該受容層に記録する昇華転写に用いられる昇華転写記録セットであって、前記昇華転写シートが請求項２に記載の昇華転写シートであり、かつ前記昇華転写受像シートが請求項１に記載の昇華転写受像シートであることを特徴とする昇華転写記録セット。
【発明の詳細な説明】
【技術分野】
【０００１】
本発明は、昇華転写シートと重ね合わせて使用される昇華転写受像シートに関するものであり、詳細には転写された画像の画質、耐光性が良好であり、かつ画像形成（印画）時に異音や貼り付きのない昇華転写受像シートに関するものである。
【背景技術】
【０００２】
近年、フルカラープリント方式の一種として、いわゆる昇華転写記録方式が、その色調再現の忠実性、画像の高品質性等の特徴のゆえに注目されている。この方式は、基材上に昇華性染料を塗布してなる昇華転写シート（以下、転写シートという）と、記録信号に応じて選択的に電圧を印加する発熱素子を有するサーマルヘッドとを用い、別の基材上に染料に対する染着性を有する層（以下、受容層という）を設けてなる昇華転写受像シート（以下、受像シートという）に対し、前記転写シートを介して前記サーマルヘッドを圧接させると共に、記録情報に基づいて前記発熱素子に電圧を印加することで、前記染料を前記受像シートの受容層に粘着、吸着、染着等によって移行定着（転写）して所望の記録画像を得る記録方式である。
【０００３】
この昇華転写記録方式に使用する受像シートの受容層は、転写シートから昇華した染料を受容し、染着させる必要があることから、一般に染料に対し高い親和性を有する樹脂を主体として構成されている。
【０００４】
かかる受容層を構成する樹脂に関する従来技術としては、特許文献１等にポリエステル樹脂、ポリカーボネート樹脂、ポリビニルブチラール樹脂を含むポリビニルアセタール樹脂、アクリル樹脂、セルロース樹脂、ポリスチレン樹脂等を用いることが開示されている。しかし、これら樹脂の中から染料染着性や耐光性などの画像の保存性を考慮して受容層を構成した場合、印画時、特に高温、高湿環境や低温、低湿環境での印画の際、転写シートと受像シートとが剥離する際に異音が発生したり、ひどい場合には転写シートと受像シートが貼り付いてしまったりする問題があった。
【０００５】
染料染着性と印画時の剥離に関する問題はトレードオフの関係にあり、これらを解決するために種々の添加剤を配合したり、前記受容層に用いられている樹脂を混合するなどして、課題の解決を行っているが未だ所望する特性を得ることができていない。
【０００６】
これら問題を解決するために、ポリエステル樹脂等にイソシアネートを添加し、両者の反応により受容層構成樹脂を三次元架橋する方法が提案されている（特許文献２および３参照）。しかし、これらの方法によれば、耐光性などの画像保存性は一定程度改善されるものの、充分な染着性が得られないために受容層に転写された画像のハイライト部分がざらついた感じとなり、均質、良好な画質が得られないという問題があった（特許文献２および３参照）。
【０００７】
一方、前記した染料染着性及び印画時の剥離に関する問題は、受像シートだけの問題ではなく、転写シートの問題でもある。かかる転写シートを構成するバインダ樹脂の従来技術としては、特許文献４、５等にセルロース誘導体、ポリアクリルアミド系樹脂、ポリエステル系樹脂、ポリビニルブチラール樹脂を含むポリビニルアセタール樹脂等が開示されている。これらの転写シートにおいても受像シートに転写した際の染着性に関与する印画感度を考慮して設計すると受像シートとの剥離時に異音、貼り付き等の問題が発生し、これらの問題を解決するためにフィラー、ワックス等の各種添加剤を添加したり、上記樹脂を混合して用いる等の手法が検討されているが未だ所望する特性を得ることができていない。
【０００８】
【特許文献１】特開昭６０−２５７９３号公報
【特許文献２】特開平７−４０６６９号公報
【特許文献３】特開平８−１７５０３３号公報
【特許文献４】特開平８−３４１７０号公報
【特許文献５】特公平７−２９５０４号公報
【発明の開示】
【発明が解決しようとする課題】
【０００９】
本発明は従来の課題を解決するためになされたもので、印画特性が良好で且つ剥離の際の異音や貼り付きを防止できる昇華転写受像シート、昇華転写シート及びこれらからなる昇華転写記録セットを提供することを目的とする。
【課題を解決するための手段】
【００１０】
上記目的を達成する第１の発明は、基材上に受容層を有する昇華転写受像シートであって、該受容層のバインダ樹脂は、ガラス転移温度（以下、「Ｔｇ」と略す。）が３０℃以上７５℃以下であるポリエステル樹脂とガラス転移温度が１００℃以上１５０℃以下のセルロースアセテートブチレートとの混合樹脂からなり、前記ポリエステル樹脂１００重量部に対して前記セルロースアセテートブチレートが１０〜１００重量部の割合で混合されている昇華転写受像シートからなる。
第２の発明は、基材上に染料とバインダ樹脂とからなる昇華転写インク層を有する昇華転写シートであって、前記バインダ樹脂は、ガラス転移温度が６０℃以上１００℃以下であるポリビニルブチラール樹脂を含むポリビニルアセタール樹脂とガラス転移温度が１００℃以上１５０℃以下のセルロースアセテートブチレートとの混合樹脂からなり、前記ポリビニルブチラール樹脂を含むポリビニルアセタール樹脂１００重量部に対してセルロースアセテートブチレートが１０〜１００重量部の割合で混合されている昇華転写シートからなる。
第３の発明は前記昇華転写受像シートと前記昇華転写シートを組み合わせた昇華転写記録セットからなる。
【発明を実施するための最良の形態】
【００１１】
本発明者は、上述した先行技術の問題点を解決すべく鋭意研究を行った。
【００１２】
（昇華転写受像シート）
上記の先行技術においては、受像シートの受容層のバインダ樹脂としては、ポリエステル樹脂、ポリカーボネート樹脂、塩化ビニル−酢酸ビニル共重合体が一般によく使用されている。この中で取り扱い性、価格等を考慮するとポリエステル樹脂が最も好ましい。しかしながらポリエステル樹脂を受容層のバインダ樹脂として用い、所望の染料染着性及び耐光性を得るには、同一骨格のポリエステル同士を比較した場合、Ｔｇを低く設定する必要がある。具体的には７５℃以下で、それ以上の場合は染料染着性、耐光性に劣ったものとなる。このような低Ｔｇの樹脂をバインダ樹脂として用いる場合、印画時における昇華転写シートとの剥離の際の異音や貼り付き、特に高温、高湿環境下での異音や貼り付きが問題となる。一般的にはイソシアネート等を添加し、硬化させることで異音や貼り付き等の防止を行うが、イソシアネート等により硬化させると低Ｔｇのポリエステル樹脂が本来有する染着性や耐光性の低下が著しい。本発明者らは鋭意検討した結果、前記低Ｔｇのポリエステル樹脂とＴｇが１００℃以上１５０℃以下のセルロースアセテートブチレートを混合することにより、染着性、耐光性の低下を極力抑え、印画時の異音や貼り付きを防止できることを見出した。
【００１３】
ポリエステル樹脂としては、Ｔｇが３０℃以上７５℃以下であること以外は特に限定はないが、染着性等を考慮するとビスフェノール骨格を有するポリエステル樹脂がより好ましい。
Ｔｇが３０℃未満であると染料染着性や耐光性の向上が見られないばかりか、セルロースアセテートブチレートを混合しても貼り付きや異音の防止ができず、特に高温、高湿や低温、低湿等の環境下での貼り付きや異音の防止ができず、また印画された画像が滲んだ画像となる恐れがある。７５℃を越えるとセルロースアセテートブチレートを混合した際に所望の染着性や耐光性を得ることができない。
【００１４】
このようなポリエステル樹脂としては、商品名がバイロンＲＶ６００（Ｔｇ４７℃）、バイロンＧＫ７９２（Ｔｇ３８℃）、バイロン２２０（Ｔｇ５３℃）、バイロン２９０（Ｔｇ７２℃）である東洋紡績社製のものがあげられ、また、商品名がエリーテルＵＥ３３５０（Ｔｇ５２℃）、エリーテルＵＥ３３７０（Ｔｇ５３℃）、エリーテルＵＥ３２１０（Ｔｇ４５℃）であるユニチカ社製のものなどが挙げられる。
【００１５】
セルロースアセテートブチレートとしてはＴｇが１００℃以上１５０℃以下である以外は特に限定はない。Ｔｇが１００℃未満であると貼り付きや異音の改善ができず、また１５０℃を越える場合は貼り付き等の改善効果のより一層の向上が見られないばかりか、染着性や耐光性の低下を招く恐れがある。
【００１６】
このようなセルロースアセテートブチレートの例としては、商品名がＣＡＢ５５１−０．２（Ｔｇ１０１℃）、ＣＡＢ５５３−０．４（Ｔｇ１３６℃）、ＣＡＢ５３１−１（Ｔｇ１１５℃）、ＣＡＢ３８１−０．１（Ｔｇ１２３℃）、ＣＡＢ３８１−０．５（Ｔｇ１３０℃）、ＣＡＢ３８１−２（Ｔｇ１３３℃）、ＣＡＢ３８１−２ＢＰ（Ｔｇ１３０℃）、ＣＡＢ３８１−２０ＢＰ（Ｔｇ１２８℃）、ＣＡＢ３２１−０．１（Ｔｇ１２７℃）であるイーストマンケミカル社製のもが挙げられる。
【００１７】
本発明に係る昇華転写受像シートの上記受容層をその上に設けるための基材としては、比較的耐熱性の良いフィルム、例えば、ポリエステル、ポリプロピレン、ＰＥＥＫ、ＰＥＮ、ＰＥＴ、ポリスチレン、ポリサルフォン、芳香族ポリアミド、ポリイミド、ポリカーボネート、トリアセチルセルロース等の各種フィルム、上質紙、アート紙、コート紙、キャストコート紙等が挙げられるが、なかでもポリエステル、ＰＥＥＫ、ＰＥＮ、芳香族ポリアミド、およびポリイミドフィルムが好ましい。また、これらを芯材として、その片面または両面に発泡フィルム、非発泡フィルム等を設けた複合基材であっても良い。さらには、必要に応じ、これら基材の背面には離塑性、導電性を付与した層を設けてもよく、さらに受容層側には中間層等を設けてもよい。
【００１８】
本発明に係る昇華転写受像シートは、前記基材の少なくとも一方の面に、前記した受容層を構成する各構成成分に、必要に応じて、本技術分野で公知の添加剤、例えば、離型剤、紫外線吸収剤、酸化防止剤、光安定化剤、無機充填材等を加えたものを、適当な有機溶媒に溶解させ、あるいは有機溶媒や水に分散させて、例えばバーコーター、ロールコーター、エアーナイフコーター、グラビアコーター、スクリーン印刷法、リバースロールコーティング法等の手段により塗布した後、乾燥して受容層を形成することにより得ることができる。
【００１９】
上述のようにして形成される受容層の厚さは任意であるが、一般的には１〜２０μｍである。
【００２０】
（昇華転写シート）
前記の先行技術においては、転写シートの昇華転写インク層のバインダ樹脂としては、セルロース誘導体、ポリアクリルアミド系樹脂、ポリエステル系樹脂、ポリビニルブチラール樹脂を含むポリビニルアセタール樹脂が一般によく使用されている。この中で取り扱い性、価格等を考慮するとポリビニルブチラール樹脂を含むポリビニルアセタール樹脂が最も好ましい。しかしながら、ポリビニルブチラール樹脂を含むポリビニルアセタール樹脂を昇華転写インク層のバインダ樹脂として用い、所望の印画感度を得るには、同一骨格のポリビニルブチラールを含むポリビニルアセタール樹脂同士を比較した場合、Ｔｇを低く設定する必要がある。具体的には１００℃以下で、それ以上の場合は印画感度に劣ったものとなる。このような低Ｔｇの樹脂をバインダ樹脂として用いる場合、受像シートとの剥離の際の異音や貼り付きが問題となる。一般的にはワックスを添加したり、フィラーを添加したりするなどして貼り付き等の防止を行うが、印画感度の低下及び画像の鮮明性の低下が著しい。本発明者らは鋭意検討した結果、前記低Ｔｇのポリビニルブチラール樹脂を含むポリビニルアセタール樹脂とＴｇが１００℃〜１５０℃までのセルロースアセテートブチレートを混合することにより、印画感度の低下を極力抑え、印画時の異音や貼り付きを防止できることを見出した。
【００２１】
ポリビニルブチラール樹脂を含むポリビニルアセタール樹脂としては、Ｔｇが６０℃以上１００℃以下であること以外は特に限定はない。
ポリビニルブチラール樹脂を含むポリビニルアセタール樹脂のＴｇが６０℃未満であると印画感度の一層の向上が見られないばかりか、セルロースアセテートブチレートを混合しても貼り付きや異音の防止ができず、特に高温、高湿や低温、低湿などの環境下での貼り付きや異音を防止することができず、また印画された画像が滲んだ画像となる恐れがある。１００℃を越えるとセルロースアセテートブチレートを混合した際に所望の印画感度を得ることができない。
【００２２】
セルロースアセテートブチレートとしてはＴｇが１００℃以上１５０℃以下である以外は特に限定はない。Ｔｇが１００℃未満であると貼り付きや異音の防止ができず、また１５０℃を越える場合は貼り付き等の改善効果の向上が見られないばかりか、印画感度の低下を招く恐れがある。
【００２３】
このようなセルロースアセテートブチレートの例として、商品名がＣＡＢ５５１−０．２（Ｔｇ１０１℃）、ＣＡＢ５５３−０．４（Ｔｇ１３６℃）、ＣＡＢ５３１−１（Ｔｇ１１５℃）、ＣＡＢ３８１−０．１（Ｔｇ１２３℃）、ＣＡＢ３８１−０．５（Ｔｇ１３０℃）、ＣＡＢ３８１−２（Ｔｇ１３３℃）、ＣＡＢ３８１−２ＢＰ（Ｔｇ１３０℃）、ＣＡＢ３８１−２０ＢＰ（Ｔｇ１２８℃）、ＣＡＢ３２１−０．１（Ｔｇ１２７℃）であるイーストマンケミカル社製のものが挙げられる。
【００２４】
このようなポリビニルブチラール樹脂を含むポリビニルアセタール樹脂の例として、商品名がデンカブチラール３０００−１（Ｔｇ７２℃）、デンカブチラール３０００−２（Ｔｇ７３℃）、デンカブチラール３０００−Ｋ（Ｔｇ６７℃）、デンカブチラール５０００−Ａ（Ｔｇ９３℃）、デンカブチラールＫＹ２４（Ｔｇ１００℃）である電気化学工業社製のもの、エスレックＢＬ−ＳＨ−１（Ｔｇ６０℃）、エスレックBX-１（Tｇ９０℃）である積水化学工業社製ものが挙げられる。
【００２５】
本発明に係る昇華転写シートの昇華転写インク層には本発明の目的を損ねない範囲で従来公知の添加剤等を含有させてもよい。
【００２６】
本発明の昇華転写シートの基材としては、従来から基材として用いられている公知の材料をそのまま使用することができる。例えば、ポリエチレンテレフタレートフィルム等のポリエステルフィルム、ポリエチレンナフタレートフィルム、ポリカーボネートフィルム、ポリ塩化ビニルフィルム、ポリ塩化ビニリデンフィルム、酢酸セルロースフィルム、ポリビニルアルコールフィルム、ナイロンフィルム、フッ素樹脂フィルム、アラミドフィルム、ポリアミドフィルム、ポリエチレンフィルム、ポリスルホンフィルム、ポリスチレンフィルム、ポリイミドフィルム、ポリプロピレンフィルム、セロファンフィルム、アイオノマーフィルム等の合成樹脂フィルム、塩化ゴムフィルム等のゴムフィルム、コンデンサー紙、グラシン紙、トレーシング紙のような薄葉紙、不織布、及びこれらの複合体等が挙げられるが、これらに限定されない。基材としては耐熱性フィルムが好ましく、特にポリエチレンテレフタレートフィルムは、価格、機械的強度、寸法安定性、耐熱性等の見地から好ましいものである。これら基材の厚さは好ましくは０．５〜２０μm、より好ましくは３〜１０μｍである。
【００２７】
なお、基材の昇華転写インク層が形成される面と反対側の面（背面）、すなわち転写時に熱が直接加えられる面には、加熱からの基材の保護、サーマルヘッドとの融着防止、走行性の向上、該背面と色材層面とのブロッキング防止等を目的とした、耐熱滑性層を設けることが望ましい。フッ素樹脂、シリコーン樹脂、ポリビニルブチラール樹脂とイソシアネート樹脂との反応生成物、硬化性シリコーンオイル、硬化性シリコーンワックス等から形成される。また滑性層中にリン酸エステル系の界面活性剤や、タルク、雲母等のフィラーを添加し、更に滑性を向上することも可能である。
【００２８】
本発明の昇華転写シートの昇華転写インク層を構成する染料は、熱により、溶融、拡散もしくは昇華移行する染料であって、従来公知の昇華転写シートに用いられている染料はいずれも使用可能である。
そのような染料の例として、ジアリールメタン系、チアゾール系等のメチン系、インドアニリン、アセトフェノンアゾメチン、イミダゾールアゾメチン、ピリドンアゾメチンに代表されるアゾメチン系、キサンテン系、オキサジン系、ジシアノスチレンに代表されるシアノメチレン系、アジン系、チアジン系、ベンゼンアゾ系、ピリドンアゾ、イソチアゾールアゾ、イミダゾールアゾ、ピロールアゾ、ジスアゾ、トリアゾールアゾ等のアゾ系、ナフトキノン系、アントラキノン系、キノフタロン系、ローダミンラクタム系などが挙げられる。
【００２９】
具体的な染料として、
Ｃ．Ｉ．（Color  Index）ディスパースイエロー３、７、２３、５１、５４、６０、７９、１４１等、
Ｃ．Ｉ．（Color  Index）ディスパースブルー１４、１９、２４、２６、５６、２８７、３０１、３５４等、
Ｃ．Ｉ．（Color  Index）ディスパースレッド１、５９、６０、７３、１３５、１６７等
Ｃ．Ｉ．（Color  Index）ディスパースバイオレット４、１３２６、３１、３６、５６等
Ｃ．Ｉ．（Color  Index）ディスパースオレンジ１４９等、
Ｃ．Ｉ．（Color  Index）ソルベントイエロー１４、１６、２９、５６、２０１等、
Ｃ．Ｉ．（Color  Index）ソルベントブルー１１、３５、３６、４９、５０、６３、９７、１０５等、
Ｃ．Ｉ．（Color  Index）ソルベントレッド１８、１９、２３、２４、２５、８１、１４３、１８２等、
Ｃ．Ｉ．（Color  Index）ソルベントバイオレット１３等、Ｃ．Ｉ．（Color  Index）ソルベントグリーン３等、Ｃ．Ｉ．（Color  Index）ソルベントブラック３等が挙げられる。
染料層中の染料は染料層を構成する全成分の５〜９０重量％で配合されるのが好ましく、より好ましくは１０〜７０重量％である。
【００３０】
このような染料層は適当な溶剤に前記染料、バインダ樹脂、その他任意成分を加えて、溶解又は分散させて染料層形成用インクを調整し、これを上記の基材フィルム上に塗布、乾燥させて形成する。このようにして形成した染料層は厚さが好ましくは０．１〜５．０μｍ、より好ましくは０．３〜２．０μｍである。
【実施例】
【００３１】
以下に本発明を実施例および比較例を挙げてさらに詳述するが、本発明はこれらに限定されるものではない。
【００３２】
（実施例１〜１３、比較例１〜１６）
（受像シートの作製）
基材シートとしての三菱製紙（株）製Ａ−２コート（厚さ１６５μｍ）上に、無延伸ポリプロピレンフィルム（東洋紡績（株）製パイレンフィルム−ＣＴ  Ｐ１１２８；厚さ：３０μｍ）を、ウレタン系接着剤を塗布量５ｇ／ｍ２で使用してドライラミネーションして積層させた。
さらに、上記無延伸ポリプロピレンフィルム上に、表１に示す各組成（表１に示される数値の単位は「重量部」である。）を有する受容層形成用塗布液を塗布量５．０ｇ／ｍ２となるようにメイヤーバーを用いて塗工し、次いで乾操して受容層を形成し、受像シートを作製した。
【００３３】
（転写性）
各実施例および各比較例で得られた各受像シートを、１００×１４０ｍｍのサイズに切断した。ソニー製の昇華型熱転写プリンターＣＶＰ−Ｇ７に同プリンター用昇華転写リボンをセットして、上記各受像シートに３２階調のグラデーション印画を行い、画質ムラを目視で評価した。評価基準は下記のとおりとした。その結果を表２に示す。なお、評価では１階調から３２階調へ移るに従い濃度の薄い領域から濃度の濃い領域になるものとする。
また、１階調の光学反射濃度をマクベスRD-918（グレタグマクベス社製）にて測定した。
＜評価基準（印画品質）＞
◎：全ての諧調においてムラが無かった。
○：１〜２階調においてムラは若干有ったものの、その他の諧調においては無かった。
×：３階調以降においてもムラが有った。
＜評価基準（光学反射濃度＞
○：２．０以上
△：１．７以上２．０未満
×：１．７未満
【００３４】
（印画時静粛性）
上記プリンターと上記転写リボンとを使用して、最大エネルギーでイエロー、マゼンダおよびシアンを重ねた黒ベタを印画した際の剥離音をＮ＝１０人で確認し評価した。評価基準は下記のとおりとした。その結果を表２に示す。
＜評価基準＞
◎：全員が気にならない程度と感じた。
○：８割の人が気にならない程度と感じた。
×：８割以上の人が気になると感じた。
××：受像シートと昇華転写シートが貼り付いた。
【００３５】
（環境印画特性；高温、高湿）
上記印画時静粛性の評価を温度６０℃湿度８５％の環境において実施した以外は同様の条件及び評価基準で評価した。結果を表２に示す。
（環境印画特性；低温、低湿）
上記印画時静粛性の評価を温度０℃湿度５％の環境において実施した以外は同様の条件及び評価基準で評価した。結果を表２に示す。
【００３６】
（印画シワ、表面キズ）
上記印画時静粛性試験で印画した黒ベタ部分を目視で観察し、印画シワの評価を行った。評価基準は下記の通りとした。その結果を表３に示す。
＜評価基準＞
○：印画シワと判断できる部分は観察されなかった。
×：印画シワ、表面キズと判断できる部分が観察された。
【００３７】
（耐光性試験）
前記転写性試験に作製した実施例及び比較例のサンプルにおいて、シアン色のうち照射前の光学反射濃度が１．０近傍のステップについてキセノンフェードメータ（アトラス社製、Ｃｉ−３５Ａ）で９６時間照射前後の光学濃度残存率を評価した。
○：残存率が８５％以上
△：残存率が７０％以上８５％未満
×：残存率が７０％未満
【００３８】
【表１】
2007331180.tif 000002
2007331180.tif 000003
2007331180.tif 000004
【００３９】
【表２】
2007331180.tif 000005
2007331180.tif 000006
【００４０】
（実施例１４〜２６、比較例１７〜２８）
（熱転写シートの作製）
厚さ６μｍのポリエステルフィルムの一方の面に、下記組成の塗工液をグラビアコータを用いて塗布、乾燥し耐熱滑性層とした。
（耐熱滑性層塗工液）
HR15ET（東洋紡績社製ポリアミドイミド樹脂）                      ３．０部
HR14ET（東洋紡績社製ポリアミドイミドシリコーン樹脂）            ５．０部
FP-100（伏見製薬所社製ホスホニトリル酸フェニルエステル）          ０．２部
メタノール                                                        ５０部
n-ブタノール                                                      １０部
キシレン                                                          １０部
トルエン                                                          ５０部
【００４１】
ついで、前記耐熱滑性層を設けた面と反対側の面にＶＰ規格の面順次仕様のプリントができるように、表３に示す組成（表３に示される数値の単位は「重量部」である。）及び下記シアン染料、マゼンタ染料、イエロー染料とからなる各色の塗工液をそれぞれ、乾燥時１．０ｇ／ｃｍ２となるようにグラビアコータで塗布、乾燥した。尚、シアン染料、マゼンタ染料、イエロー染料及びその配合量は以下の通りである。
（シアン染料）
Kayaset  Blue７１４  （日本化薬社製）                            １０．０部
（マゼンタ染料）
MS  Red  G（三井化学社製）                                        ５．２部
Macrolex  Red  Violet  R（バイエル社製）                           ２．８部
（イエロー染料）
Foron  Brilliant  Yellow  S-6  GL（クラリアント社製）              １１．０部
【００４２】
（転写性）
実施例１で得られた各受像シートを、１００×１４０ｍｍのサイズに切断した。ソニー製の昇華型熱転写プリンターＣＶＰ−Ｇ７に同プリンター用にセットできるように実施例及び比較例で得た昇華転写シートを昇華転写リボンの形態にしてセットし、受像シートに３２階調のダラデーション印画を行い、画質ムラを目視で評価した。評価基準は下記のとおりとした。その結果を表２に示す。なお、評価では１階調から３２階調へ移るに従い濃度の薄い領域から濃度の濃い領域になるものとする。
また、１階調の光学反射濃度をマクベスＲＤ−９１８（グレタグマクベス社製）にて測定した。
＜評価基準（印画品質）＞
◎：全ての諧調においてムラが無かった。
○：１〜２階調においてムラは若干有ったものの、その他の諧調においては無かった。
×：３階調以降においてもムラが有った。
＜評価基準（光学反射濃度＞
○：２．０以上
△：１．７以上２．０未満
×：１．７未満
【００４３】
（印画時静粛性）
上記プリンターと実施例及び比較例の転写リボンとを使用して、最大エネルギーでイエロー、マゼンダおよびシアンを重ねた黒ベタを実施例１で得た受像シートに印画した際の剥離音をＮ＝１０人で確認し評価した。評価基準は下記の通りとした。その結果を表２に示す。
＜評価基準＞
◎：全員が気にならない程度と感じた。
○：８割の人が気にならない程度と感じた。
×：８割以上の人が気になると感じた。
××：受像シートと昇華転写シートが貼り付いた。
【００４４】
（環境印画特性；高温、高湿）
上記印画時静粛性の評価を温度６０℃湿度８５％の環境において実施した以外は同様の条件及び評価基準で評価した。結果を表２に示す。
（環境印画特性；低温、低湿）
上記印画時静粛性の評価を温度０℃湿度５％の環境において実施した以外は同様の条件及び評価基準で評価した。結果を表２に示す。
【００４５】
（印画シワ、表面キズ）
上記印画時静粛性試験で印画した黒ベタ部分を目視で観察し、印画シワの評価を行った。評価基準は下記のとおりとした。その結果を表３に示す。
＜評価基準＞
○：印画シワと判断できる部分は観察されなかった。
×：印画シワ、表面キズと判断できる部分が観察された。
【００４６】
（耐光性試験）
前記転写性試験にて作製した実施例及び比較例のサンプルにおいて、シアン色のうち照射前の光学反射濃度が１．０近傍のステップについてキセノンフェードメータ（アトラス社製、Ci−３５A）で９６時間照射前後の光学濃度残存率を評価した。
○：残存率が８５％以上
△：残存率が７０％以上８５％未満
×：残存率が７０％未満
【００４７】
【表３】
2007331180.tif 000007
2007331180.tif 000008
2007331180.tif 000009
【００４８】
【表４】
2007331180.tif 000010